(57)【要約】【課題】  電解加工を行う際、ＳｉＣ硬度＞砥粒硬度＞ＳｉＣ変性部硬度とすることにより、ＳｉＣより硬度が低く、安価な研磨砥粒により、ＳｉＣ変性部硬度を効率的に切断、研磨可能とする。【解決手段】  砥粒を用いてＳｉＣ母材を加工する加工装置であって、加工部(電極工具７)に、砥粒を含む電解液(加工槽２)を供給するとともに、ＳｉＣ母材(ワーク３)と加工部(電極工具７)の間に電解電圧を印加することにより、ＳｉＣ母材(ワーク３)の表面に、この母材より硬度の低いＳｉＣ変性被膜を形成し、砥粒の硬度を、ＳｉＣ変性被膜より硬度が高く、かつ、ＳｉＣ母材(ワーク３)より硬度の低いものとした。【選択図】  図１
2014113677.tif 000002
【特許請求の範囲】
【請求項１】
砥粒を用いてＳｉＣ母材を加工する加工装置であって、
加工部に、前記砥粒を含む電解液を供給するとともに、前記ＳｉＣ母材と加工部の間に電解電圧を印加することにより、前記ＳｉＣ母材表面に、該ＳｉＣウエハの母材より硬度の低いＳｉＣ変性被膜を形成し、前記砥粒の硬度を、該ＳｉＣ変性被膜より硬度が高く、かつ、前記ＳｉＣの母材より硬度の低いものとしたことを特徴とするＳｉＣ加工装置。
【請求項２】
前記電解電圧を印加した際、前記ＳｉＣ母材と加工部の間を流れる電解電流値を測定し、前記電解電流値が所定の範囲になるよう、前記電解電圧、前記加工部の回転数、前記ＳｉＣ母材に対する押圧力等の加工条件をフィードバック制御する制御手段を設けたことを特徴とする請求項１に記載のＳｉＣ加工装置。
【請求項３】
前記電解電圧を印加した際、前記ＳｉＣ母材と加工部の間を流れる電解電流値を測定し、前記電解電流値の一定時間における変化率が所定の範囲になるよう、前記電解電圧、前記加工部の回転数、前記ＳｉＣ母材に対する押圧力等の加工条件をフィードバック制御する制御手段を設けたことを特徴とする請求項１に記載のＳｉＣ加工装置。
【請求項４】
前記ＳｉＣ加工装置が、回転ステージにより回転される加工槽の内部において、前記砥粒を含む電解加工液に浸漬されたＳｉＣウエハに対し、回転駆動される電極工具を所定の研磨圧で押圧しながら電解研磨を行う研磨装置であって、
前記ＳｉＣウエハと前記電極工具との間に電解電圧を印加することにより、前記ＳｉＣウエハの表面に、前記ＳｉＣウエハの母材より硬度の低いＳｉＣ変性被膜を形成し、前記加工液に含有される砥粒の硬度を、該ＳｉＣ変性被膜より硬度が高く、かつ、前記ＳｉＣウエハの母材より硬度の低いものとしたことを特徴とする請求項１から３のいずれか１項に記載のＳｉＣ加工装置。
【請求項５】
前記ＳｉＣ加工装置が、表面に砥粒を固定したワイヤにより、ＳｉＣインゴットを切断するワイヤーソーであって、
前記ワイヤと前記ＳｉＣインゴットの接触部に電解加工液を供給するとともに、前記ワイヤと前記ＳｉＣインゴットとの間に電解電圧を印加することにより、前記ＳｉＣインゴットにおける前記ワイヤとの接触部に、前記ＳｉＣインゴットの母材より硬度の低いＳｉＣ変性被膜を形成し、前記ワイヤに固定される砥粒の硬度を、該ＳｉＣ変性被膜より硬度が高く、かつ、前記ＳｉＣインゴットの母材より硬度の低いものとしたことを特徴とする請求項１から３のいずれか１項に記載のＳｉＣ加工装置。
【発明の詳細な説明】
【技術分野】
【０００１】
本発明は、半導体ウエハの加工装置に関し、特にＳｉＣ等、硬度が高く、難加工材料を研磨、切断する加工装置に関する。
【背景技術】
【０００２】
半導体を製造する工程には、インゴットをウエハに切断し、研磨する加工工程が含まれている。
従来、ウエハを研磨する装置として、次のような化学的機械研磨加工装置が知られている。
下記特許文献１には、固定砥粒式ワイヤを往復動させ、インゴットを下方に送り、切断することが示されており、ドレッシング装置を構成する筒状の電極には、ノズルを介して導電性液を供給し、電解電源を印加することにより、ワイヤの表面から砥粒結合材の一部を溶出させ、ドレッシングを行っている。
【０００３】
また、下記特許文献２には、研磨パッドに、上方のノズルから研磨砥粒を含む電解液を供給し、デバイスウエハの表面に対し、化学的機械研磨加工を行うことが記載されている。
そして、研磨パッドとデバイスウエハの導体層との間に、電源からの電圧を印加することにより、導電体層の表面に電気化学的な保護膜を形成するとともに、保護膜を機械的に除去することにより、導電体層を電気化学的に溶解除去を行っている。
【先行技術文献】
【特許文献】
【０００４】
【特許文献１】特開２００５−９５９９３号公報
【特許文献２】国際公開２００８−１４９９３７号公報
【発明の概要】
【発明が解決しようとする課題】
【０００５】
近年、高耐圧、低損失の半導体デバイスとして、ＳｉＣが注目されている。
しかし、ＳｉＣは、シリコンと比較して、硬度が非常に高く、研磨加工には、これより硬度の高い、ダイヤモンドやＣＢＮを砥粒として使用する必要があるが、これらはいずれも高価で、製造コスト高騰の要因となっている。しかも、このようにＳｉＣより硬度の高い砥粒を使用すると、母材自体も損傷する可能性があり、特に高集積化する際の歩留まりの悪化などを招く。
【０００６】
先行技術文献２には、研磨パッドとデバイスウエハの導体層との間に、電源からの電圧を印加して、導電体層を電気化学的に溶解することが示されているが、これはあくまでも、導電体層の除去を目的とするもので、ＳｉＣそのものの研磨には利用できない。このことは、先行技術文献１のワイヤーソーについても同様である。
【０００７】
そこで、本発明の目的は、研磨砥粒として、ＳｉＣより硬度が低いものの、きわめて安価なアルミナ、炭化珪素、窒化ケイ素、二酸化ケイ素(シリカ)、酸化ジルコニウム、酸化セリウム等により、ＳｉＣ半導体ウエハの効率的な研磨、切断を可能とするとともに、基材へのダメージを低減した精度の高い加工を実現することにある。
特に酸化セリウムは価格が安いことに加え、同材料が持つ化学的性能から生成されたＳｉＯ2を効率よく加工する(ＣＭＰ)ことが可能となる。
【課題を解決するための手段】
【０００８】
上記の課題を達成するため、発明者らは、ＳｉＣを電解液(１０ｗ％硝酸ナトリウム等)に浸漬して電解加工を行うことにより、電解電流を効率よく流し、ＳｉＣ基板表面に電解酸化物、水酸化物(以下、ＳｉＣ変性被膜)を生成し、ＳｉＣより硬度が低い砥粒より、加工部位の硬度を低下することに着目した。
すなわち、ＳｉＣ硬度＞砥粒硬度＞ＳｉＣ変性部硬度とすることにより、ＳｉＣより硬度が低く、安価な研磨砥粒により、ＳｉＣ変性部を効率的に切断、研磨可能となる。
【０００９】
具体的には、本発明のＳｉＣ加工装置は、砥粒を用いてＳｉＣ母材を加工する加工装置であって、加工部に、前記砥粒を含む電解液を供給するとともに、前記ＳｉＣ母材と加工部の間に電解電圧を印加することにより、前記ＳｉＣ母材表面に、該ＳｉＣウエハの母材より硬度の低いＳｉＣ変性被膜を形成し、前記砥粒の硬度を、該ＳｉＣ変性被膜より硬度が高く、かつ、前記ＳｉＣの母材より硬度の低いものとした。
【００１０】
上記のＳｉＣ加工装置において、電解電圧を印加した際、ＳｉＣ母材と加工部の間を流れる電解電流値やその変化率を測定し、これらの値が所定の範囲になるよう、電解電圧、加工部の回転数、ＳｉＣ母材に対する押圧力等の加工条件をフィードバック制御する制御手段を設けた。
【００１１】
上記のＳｉＣ加工装置において、このＳｉＣ加工装置が、回転ステージにより回転される加工槽の内部において、砥粒を含む電解加工液に浸漬されたＳｉＣウエハに対し、回転駆動される電極工具を所定の研磨圧で押圧しながら電解研磨を行う研磨装置であって、ＳｉＣウエハと電極工具との間に電解電圧を印加することにより、ＳｉＣウエハの表面に、ＳｉＣウエハの母材より硬度の低いＳｉＣ変性被膜を形成し、加工液に含有される砥粒の硬度を、該ＳｉＣ変性被膜より硬度が高く、かつ、ＳｉＣウエハの母材より硬度の低いものとした。
【００１２】
上記のＳｉＣ加工装置において、該ＳｉＣ加工装置が、表面に砥粒を固定したワイヤにより、ＳｉＣインゴットを切断するワイヤーソーであって、ワイヤとＳｉＣインゴットの接触部に電解加工液を供給するとともに、ワイヤとＳｉＣインゴットとの間に電解電圧を印加することにより、ＳｉＣインゴットにおけるワイヤとの接触部に、ＳｉＣインゴットの母材より硬度の低いＳｉＣ変性被膜を形成し、ワイヤに固定される砥粒の硬度を、該ＳｉＣ変性被膜より硬度が高く、かつ、ＳｉＣインゴットの母材より硬度の低いものとした。
【発明の効果】
【００１３】
本発明によれば、ＳｉＣ母材と加工部の間に電解電圧を印加することにより、ＳｉＣ母材表面に、この母材より硬度の低いＳｉＣ変性被膜を形成し、砥粒の硬度を、ＳｉＣ変性被膜より硬度が高く、かつＳｉＣの母材より硬度の低いものにできるので、ダイヤモンド、ＣＢＮ等の高価な砥粒を使用することなく、きわめて安価なアルミナ、炭化珪素、窒化ケイ素、二酸化ケイ素(シリカ)、酸化ジルコニウム、酸化セリウム等により、ＳｉＣ半導体ウエハの効率的な研磨、切断を行うことが可能となる。またＳｉＣ母材よりも硬度の小さい砥粒を用いることで、母材への損傷を抑制することが可能となる．
【図面の簡単な説明】
【００１４】
【図１】図１は、本発明を研磨装置に適用した実施例１の概略図である。
【図２】図２は、ＳｉＣ変性被膜の膜厚と電解電流の関係を示す図である。
【図３】図３は、実施例１による加工処理フローを示す。
【図４】図４は、電解電流値の変化に基づき、実施例１による加工処理フローに加工終了タイミングを検出する加工処理フローを追加した例を示す。
【図５】図５は、本発明をワイヤーソーに適用した実施例２の概略図である。
【図６】図６は、実施例２による加工処理フローを示す。
【図７】図７は、実験により得られたＳｉＣウエハの表面を撮影した写真である。
【図８】図８は、実験により得られた研磨外周近傍の代表断面である。
【発明を実施するための形態】
【００１５】
以下、本発明の実施例を図面を用いて説明する。
【実施例】
【００１６】
［実施例１］
図１は、本発明を研磨装置に適用した実施例１の研磨装置の概略図を示している。
回転ステージ１には、加工槽２が一体的に取り付けられており、その内部に、ＳｉＣからなるワーク３が、電解性の加工液に浸漬された状態で位置決めされている。加工槽２には、ポンプ４により加工液が循環するようになっている。
一方、アーム５の一方には、モータ６により回転駆動される電極工具７が取り付けられており、アーム５の他方に設けたウエイト８により重量的なバランスを確保している。
そして、図示しない制御装置により、電極工具７の研磨面をワーク３を所定の研磨圧で押圧し、回転ステージ１により回転する加工槽２に位置決めされたワーク３に対し、研磨を行う。その際、電極工具７と回転ステージ１との間に、直流の加工電圧を印加し、ワーク３を陽極、電極工具７を陰極として、対向する両者の表面間に、電位差を発生させている。なお、この制御装置には、市販の電流測定器、電圧測定器を用いて、ワーク３と表面電極工具７間の電圧(電解電圧)、電流(電解電流)が入力されている。
【００１７】
本実施例では、電解性の加工液として、１０ｗ％硝酸ナトリウム、研磨砥粒として、アルミナを用いる。なお、硝酸ソーダ(硝酸ナトリウム)２０ｗ％水溶液に１ｗ％のアルミナを混入したものでもよい。また、電極工具７の回転数は４０ｒｐｍ、回転ステージ１の回転数は、１５００ｒｐｍとした。
【００１８】
電極工具７のワーク３に対する研磨圧は６.７ｋＰａとし、電極工具７と回転ステージ１との間に印加する電圧は１７Ｖとした。なお、電解加工、電解砥粒研磨加工の重要なパラメータである電流密度(Ａ／ｃｍ2)については、１００ｍＡ／ｃｍ2程度とし、電解電流について、設定値へのフィードバック制御を行っている。
ここで、電極工具７と回転ステージ１との間に電圧を印加すると、ＳｉＣからなるワーク３の表面には、ＳｉＣ変性被膜が形成され、このＳｉＣ変性被膜は、ＳｉＣの母材より硬度が低下し、研磨砥粒としたアルミナの硬度以下となる。一方、ＳｉＣ変性被膜はＳｉＣ母材より、抵抗が大きくなり、図２のような特性を示す。
この特性に基づき、電極工具７と回転ステージ１との間に印加する電圧を一定としたとき、ＳｉＣ変性被膜の電解研磨が進行するにつれ、電極工具７−回転ステージ１との間の抵抗が小さくなり、両者間を流れる電解電流の値が高くなることを利用して、ＳｉＣ変性被膜層の形成状態、及び、アルミナを研磨砥粒としたＳｉＣ変性被膜層の研磨終了を検知することができる。
【００１９】
図３に、本実施例による加工処理フローを示す。
(Ｓ０)の処理開始後、(Ｓ１)で回転ステージ１に取り付けられた加工槽２の内部に、ワーク３を位置決めし、(Ｓ２)でアーム５を伸縮、回転させ、水平面におけるＸ方向、Ｙ方向に位置決めする。
(Ｓ３)で初期の加工条件(電極工具７、回転ステージ１の回転数、研磨圧、電解電圧等)を設定し、(Ｓ４)でこの初期の加工条件に基づき、電極工具７、回転ステージ１を回転させる。ここで、初期の電解電圧値の設定値を高くすることにより、より深層までの電解研磨を行うことができ、研磨仕上げ精度に応じて、最適な初期電解電圧値の設定値を選択することができる。
電解研磨開始時は、(Ｓ５)で加工が完了していないと判定され、(Ｓ６)で電解電流を測定し、(Ｓ７)で、この電解電流値が設定値以上であれば、(Ｓ８)で加工電圧、研磨圧、電極工具７、回転ステージ１の回転数を減少させる。
【００２０】
(Ｓ７)で測定した電解電流が設定値以上でなければ、(Ｓ９)で電解電圧、研磨圧、電極工具７、回転ステージ１の回転数を増加させる。
【００２１】
ここで、ワーク３と電極工具７の対向面積、そして、両者間に印加する電解電圧を一定とした場合、図２の特性から、両者間を流れる電解電流値により、ＳｉＣ変性被膜の厚さを判別することが可能になる。
したがって、ワーク３と電極工具７との間に電圧を印加して電解研磨を行う際、研磨圧、電極工具７、回転ステージ１の回転数等を増加させると、機械的研磨作用が活性化され、ＳｉＣ変性被膜が研磨されて次第に薄くなり、抵抗値が減少し、電解電流が増加していくことになる。
【００２２】
このように、機械研磨作用を活性化していくと、最終的にＳｉＣ変性被膜がほとんどなくなり、図２の左端に示すように、ＳｉＣ本来の抵抗値に由来する電流値に収束する。
一方、電解電圧を高めると、再び電解作用が活性化され、ＳｉＣ変性被膜が厚くなる方向に作用する。
そこで、研磨加工を継続する理想の電解研磨状態を、ＳｉＣ変性被膜が丁度0となる状態として、図２の左上領域となるよう、電解電圧、そして、研磨圧、電極工具７、回転ステージ１の回転数等を変化させ誘導すればよい。そして、ＳｉＣ変性被膜が零に近くなると、図２から明らかなように、電解電流の変化率、すなわち、ＳｉＣ変性被膜が薄くなる方向の膜厚変化に対し、電流上昇率が減少するので、この電流上昇率が所定値以下に減少したのを検知することにより、(Ｓ５)で、加工完了とすべき最適研磨条件を判定することができる。
【００２３】
図４は、さらに電解電流値の変化に基づき、さらに最適研磨条件を再導出するタイミングを検出するものである。
(Ｓ１０)〜(Ｓ１４)までは、図２における(Ｓ０)〜(Ｓ４)と同様である。
(Ｓ１５)で電解電流値を測定し、メモリに保存し、(Ｓ１６)で、記憶した前回までの電解電流値と今回の電解電流値により、電解電流値の予測値を算出する。
(Ｓ１７)で予測値の算出が行われたことが判定されると、(Ｓ１８)で、予測値に基づき、電解電流値の変化率を算出する。
【００２４】
一方、処理工程の初期など、(Ｓ１７)で予測値の算出ができないことが判定されると、(Ｓ１９)で、加工電圧、研磨圧、電極工具７、回転ステージ１の回転数等の加工条件を単位ステップで増加させ、(Ｓ１７)で予測値の算出が可能となるまで、(Ｓ１５)に戻り、これを繰り返す。
(Ｓ１８)で変化率が算出されると、(Ｓ２０)で、変化率が設定値以上か否か判定する。
変化率が設定値以上である場合、(Ｓ２１)で、電解電圧、加工力(押圧力)、電極工具、回転ステージ等の加工条件を単位ステップで増加させた後、再び、(Ｓ１５)に戻り、加工を継続させる。
【００２５】
(Ｓ２０)で、変化率が設定値より小さくなったことが判定されると、(Ｓ２２)で、その時点の加工条件で継続して加工を行う。
一方、研磨工程の進行に伴い、電極工具７がワーク３内に進入し、ワーク３に対する側面の対向面積が次第に増大していく。このように、対向面積が変化すると前述の最適研磨条件における電流値が変化することになる。
そこで、(Ｓ２３)で、加工中の電流値が設定した範囲を超える場合、あるいは下回る場合は、再度最適加工条件を導出するため、(Ｓ１３)の初期加工条件設定に戻り、上述した処理フローに戻る。
これらのフローを繰り返し、設定した加工深さが得られたことが確認されると、(Ｓ２４)で、加工終了条件が満足されたとして加工を終了する。
なお、実際の研磨処理では、図３、図４いずれの処理フローでも、研磨加工が終了するまで、１時間程度の時間を要した。
【００２６】
［実施例２］
本実施例は、ＳｉＣインゴットをスライスするワイヤーソーに適用したものであり、図５に、その概略図を示す。
【００２７】
図５に示されるように、上下方向に移動可能なテーブル１０には、ＳｉＣインゴット１１が位置決めされており、３つのローラー１２、１２ａ(主軸ローラー)、１２ｂｃに巻回されたワイヤ１３を往復動させ、テーブル１０を徐々に上昇させることで、ＳｉＣインゴット１１を複数枚にスライスする。なお、ワイヤ１３には、砥粒としてアルミナが固定されている。またワイヤ１３に砥粒を固定せず、スラリーとして砥粒を供給するようにしてもよい。
なお、一般的には、このようなワイヤーソーの場合、一定の張力(数十Ｎ)のワイヤを一定速度で走らせ(数十ｍ／ｓ)ながら切り込み方向に一定速度(数百ｕｍ／ｍｉｎ)でワークを供給している。
【００２８】
その際、ＳｉＣインゴット１１とワイヤ１３の接触部位に、３つのローラーのうち、下方に位置する１２ａ、１２ｂ間に配設した砥粒液供給ノズル１４から、電解性の加工液である砥粒液を供給し、ＳｉＣインゴット１１を陽極、ワイヤ１３に電気的に導通するローラー１２ｂを陰極として、直流電圧を印加する。これにより、ＳｉＣインゴット１１とワイヤ１３との接触部には、ＳｉＣ変性被膜が形成され、このＳｉＣ変性被膜は、ＳｉＣの母材より硬度が低下し、ワイヤ１３に固定したアルミナの硬度以下となり、効率的なスライスを行うことができる。
【００２９】
実施例１の場合と比較して、ワイヤ１３はＳｉＣインゴット１１に対し、線状に接触するための接触面積が小さい。また、スライスが進行し、ＳｉＣインゴット１１の直径に到るまでは、ワイヤ１３の接触長さが増大し、ＳｉＣインゴット１１の直径を通過すると、ワイヤ１３の接触長さが次第に減少し、スライスが完了すると、接触長さが零になるという特性がある。
そこで、スライス加工を開始から終了まで効率よく行うため、図６のような処理フローを行う。
【００３０】
本実施例による加工処理フローを示す。加工条件にワイヤの張力が含まれていることを除き、実施例１の図４に示す加工処理フローとほぼ同様である。すなわち、本実施例の場合、前述したように、スライス開始から終了まで、ワイヤ１３の接触長さが変化するので、実施例１の図４に示す加工処理フローとほぼ同様の加工処理フローを採用している。
このことは、例えば、ＳｉＣウエハやＳｉＣインゴットに孔明け加工する場合も同様で、孔明け工程の進行に伴い、ワーク３に対する孔明け工具側面の対向面積が次第に増大していくので、図６と同様の処理フローを行う必要がある。
【００３１】
以下、実施例１をベースに、実際に行った実験装置、実験結果について説明する。
電解液に１０ｗ％硝酸ナトリウム水溶液＋Ａｌ2Ｏ3(＃１０００＋＃３０００それぞれ１００ｇ／ｌ)、電極回転速度１５００ｒｐｍ程度、研磨圧６.７ｋＰａ(全体で１２０ｇ重の押しつけ力)、試料回転速度約４０ｒｐｍ、電解電圧１７Ｖの加工条件で１時間電解研磨後、さらに５分間、通常の研磨を行った際の、ＳｉＣウエハの表面を撮影した写真を図７、研磨外周近傍の代表断面を図８に示す。
【００３２】
図８から、ウエハ中心とウエハ同心円状中程に白色部が存在し、両者間のみに工具電極が通過していることから、この間の加工が行われていることが確認できる。
ＳｉＣウエハが深さ方向に加工されているか確認するために、図７において加工が影響していると思われる同心円状の部分について、中心白色部をまたぐように(赤枠内の目安)コンフォーカル顕微鏡により測定した。図８において、縦軸、横軸のメモリ単位はｕｍである。
最外周の濃淡部分は電極工具との接触はないため、電解による影響が現れている部分と考えられるが、その外周(電解による影響が少ない部分)と比較すると約５ｕｍ程高くなっている。電解加工により被膜が形成され盛り上がった可能性がある。
ここでは電解による影響が少ない部分と、加工部の高さの差を加工深さとする。
電解加工装置では、電極とワークを平行、且つそれらと電極、ワーク回転軸を垂直にすることが難しいため、全面を均一に研磨できていないが、試料表面からの加工深さは１５ｕｍ程度となることが分かった。
【００３３】
また、図７に示される白色部(中心、同心円状中程)は肉眼では同様に見えるが、高さが異なっている。
両白色部の間は鏡面に近い状態であることより、研磨領域では白色部の形成、除去が繰り返して行われていることが推測される。
なお、予備実験として研磨液に水のみ、上記研磨液で電解電圧を加えないで１時間研磨を行ったが、両結果とも若干のスクラッチが見られるものの、深さ方向の進展は見られなかった。
以上の結果から今回の実験では電解加工で、研磨表面に被膜を生じさせることができ、この被膜はアルミナ混入スラリーによって研磨することができるため、アルミナよりも硬度が低くなっていることが確認できる。
【００３４】
一方、エッチングレートは１５ｕｍ／時間程度であり、加工条件が最適化されていない状態でもＳｉＣの研磨、ＣＭＰの結果よりも大きなエッチレートを得ることができた。
電解生成物の発生状況と加工プロセスとの関係に基づき、最適加工条件を導出することにより、エッチレートを改善しながら、研磨品質、ワイヤを用いたスライシング品質の改善を行うことができる。
【００３５】
以下、実験条件について詳述する。
（１）電解液
１０ｗ％硝酸ナトリウム水溶液＋Ａｌ2Ｏ3(＃１０００＋＃３０００)それぞれ１００ｇ／ｌ)
（２）回転ステージ及び電極工具の回転速度、研磨圧
電極工具及び回転ステージの回転速度は、それぞれ１５００ｒｐｍ、４０ｒｐｍ程度、研磨圧６.７ｋＰａ(全体で１２０ｇ重の押しつけ力)。
電極工具及び回転ステージを過度に高速回転すると、電解性の加工液が、電極工具とウエハ間に進入しにくくなり、工具電極近傍エリアの抵抗値が増加し、電解電流も低下し、加工特性を悪化させる。
（３）研磨圧
５ｋ−５０ｋＰａ程度であり、加工能率、電解性の加工液の進入、短絡の発生、ワークへの損傷発生等の観点で最適値を選定する。
（４）電解電圧
電解電圧が低電圧であると、十分な電解を発生することができず、１０Ｖ近傍で、研磨加工が確認できるが、過度に高電圧であると、ＳｉＣの表面に曇りを発生させたり、最悪の場合、ＳｉＣ基板の損傷を招く。
（５）電極
ワーク３、表面電極工具７間に電圧を印加する際に使用する電極は、真鍮φ１５ｍｍを使用した。
（６）電解、研磨のバランス
電解電流が過多であると、研磨が追いつかず効率が悪く、一方、電解電流が不足すると、研磨時間の長期化を招く。
【産業上の利用可能性】
【００３６】
以上説明したように、本発明によれば、加工部に、砥粒を含む電解液を供給するとともに、ＳｉＣ母材と加工部の間に電解電圧を印加することにより、ＳｉＣ母材表面に、該ＳｉＣウエハの母材より硬度の低いＳｉＣ変性被膜を形成することで、砥粒の硬度を、該ＳｉＣ変性被膜より硬度が高く、かつ、ＳｉＣの母材より硬度の低いものにできるので、きわめて安価な砥粒を利用して、ＳｉＣ半導体ウエハの効率的な研磨、切断を行うことが可能となる。しかも、ＳｉＣ母材よりも硬度の小さい砥粒を用いることで母材の損傷を抑えることができ、ＳｉＣ加工装置として広く採用されることが期待できる。
【符号の説明】
【００３７】
１      回転ステージ
２      加工槽
３      ワーク
４      ポンプ
５      アーム
６      モータ
７      電極工具
８      ウエイト
１０    テーブル
１１    ＳｉＣインゴット
１２    ローラー
１３    ワイヤ
【図１】
2014113677.tif 000003
【図２】
2014113677.tif 000004
【図３】
2014113677.tif 000005
【図４】
2014113677.tif 000006
【図５】
2014113677.tif 000007
【図６】
2014113677.tif 000008
【図７】
2014113677.tif 000009
【図８】
2014113677.tif 000010